СОСТАВ ДЛЯ ПОЛУЧЕНИЯ БЕТОННОЙ СМЕСИ ДЛЯ ТОРКРЕТИРОВАНИЯ МОКРЫМ СПОСОБОМ

1. Состав сырьевой смеси для получения высокопрочного торкрет-бетона мокрым способом, содержащий портландцемент, заполнитель, минеральный микронаполнитель, микрокремнезем, негашеную известь, пластификатор, полимерную дисперсию и воду, отличающийся тем, что содержит в качестве пластификатора поликарбоксилатные эфиры, в качестве полимеров - редиспергирующиеся порошки на поливинилацетатной или акриловой основе, в качестве заполнителя - смесь фракций кварцевого песка, обеспечивающую непрерывную гранулометрию с размерами частиц от 0,08 до 2,5 мм, а сырьевая смесь содержит компоненты в соотношении, мас. %:
портландцемент
29÷33
кварцевый песок, фр. 0,16÷0,315 мм
25÷41
кварцевый песок, фр. 0,315÷1,25 мм
10÷26
микрокремнезем МКУ 85
6÷8
микронаполнитель (Диабазит)
8÷10
известь негашеная
1÷2
пластификатор
1,4÷2
полимер
0,25÷0,5
вода
5,5÷6,5
2. Состав для получения бетонной смеси для торкретирования по п. 1, отличающийся тем, что показатели высокой плотности, прочности и адгезии бетонной матрицы обеспечивается:
- нанесением мелкозернистой бетонной смеси на поверхность конструкции путем распыления под давлением по технологии мокрого торкретирования;
- использованием бесщелочных ускорителей схватывания, вводимых в смесь при нанесении на поверхность, без снижения прочности;
- использованием высоких дозировок высокоэффективных гиперпластификаторов последнего поколения, позволяющих регулировать содержание воды (В/Ц) в пределах 0,24-0,28 при сохранении требуемой подвижности для мокрого метода торкретирования;
- использованием редиспергирующихся порошков на поливинилацетатной или акриловой основе, повышающих адгезию смеси и улучшающих ее реологические характеристики.